Brevet FR2910466A1 — publié le 20080627

DOMAINE TECHNIQUE La présente invention a trait au domaine des matériaux réfractaires et concerne en particulier un procédé de fabrication d'un matériau réfractaire à haute température de solidus. ETAT DE LA TECHNIQUE Dans une centrale nucléaire, une défaillance des moyens d'évacuation de la puissance résiduelle du réacteur nucléaire peut induire une perte du refroidissement du combustible nucléaire. Dans certains cas, cette perte peut aboutir à la fusion partielle ou totale du coeur et donc au relâchement des produits de fission.. La probabilité d'un tel accident, bien qu'extrêmement faible, est non nulle. Afin de prévoir et gérer les conséquences d'un tel accident tant sur la population que sur l'environnement, on simule un accident grave de coeur de réacteur (notamment un Réacteur à Eau sous Pression (REP)) en faisant fondre dans un four à induction, constitué de matériaux réfractaires à base d'oxydes, des tronçons de crayons de combustibles nucléaires préalablement irradiés. Au cours de ces expériences, le comportement du combustible nucléaire est étudié, les produits de fission et les actinides relâchés sont identifiés et analysés suivant différentes conditions de températures (jusqu'à 2600 C) et d'atmosphère (par exemple neutre, oxydante). Les pièces réfractaires à base d'oxydes du four doivent au moins répondre aux critères suivants : - une résistance mécanique jusqu'à une température de 2600 C, une étanchéité aux gaz générés lors de l'expérimentation, 2910466 2 - une résistance chimique à différents types d'atmosphères (notamment réductrice, oxydante, neutre, comprenant de l'air, de la vapeur d'eau), -une résistance chimique pendant au moins 15 minutes à 5 la corrosion et/ou à l'ablation à haute température pouvant être provoquées par des bains constitués d'oxydes et de métaux. De telles interactions sont par exemple générées lors du contact du matériau réfractaire avec le corium. Ce dernier est un magma qui 10 résulte de la fusion à haute température du combustible nucléaire puis de la réaction du combustible fondu avec sa gaine et les éléments de la structure du réacteur nucléaire. Il est le plus souvent composé de bains corrosifs d'oxydes chauffés au-dessus de leur 15 température de fusion. Ces oxydes sont notamment les oxydes d'uranium, de zirconium et de fer. Afin de répondre à de tels critères, les pièces réfractaires de ces fours étaient fabriquées jusque 2003 en dioxyde de thorium ThO2 dont la température de fusion 20 est de 3380 C. Toutefois, le dioxyde de thorium ThO2 étant radioactif, il est contraignant à mettre en ouvre et on cherche à le remplacer par un autre matériau réfractaire non radioactif qui réponde par ailleurs aux critères 25 exposés ci-dessus. Un matériau envisageable est le dioxyde de hafnium HfO2. Le dioxyde de hafnium HfO2 présente trois structures cristallines ayant chacune leur domaine de stabilité en fonction de la température et de la pression. A la 30 pression atmosphérique, ces domaines sont les suivants : - en dessous de 1700 C : structure monoclinique, - de 1700 C à 2600 C : structure quadratique, - de 2600 C à 2810 C : structure cubique, - au delà de 2810 C : état liquide. 2910466 3 Le dioxyde de hafnium HfO2 présente une température de fusion de 2810 C et est par ailleurs bien connu pour résister aux interactions chimiques à chaud. Il semble donc constituer un bon candidat pour remplacer le dioxyde 5 de thorium ThO2 en tant que matériau réfractaire rentrant dans la composition des pièces des fours permettant de réaliser les simulations précitées. Le dioxyde de hafnium HfO2 pur présente néanmoins un inconvénient majeur pour les applications à haute 10 température, à savoir que lors de cycles (montée/descente) de températures, sa transformation allotropique de la phase monoclinique vers la phase quadratique s'accompagne d'une contraction (ou d'une expansion volumique lors de la transformation inverse) de 3,4 % entre 1500 C et 1800 C. 15 Cette importante variation volumique a pour conséquence rédhibitoire la fissuration d'un matériau céramique réfractaire constitué de dioxyde de hafnium HfO2. De par le document US 5.681.784, il est connu que cette variation volumique peut être évitée en stabilisant 20 à l'aide d'un ajout le dioxyde de hafnium HfO2 dans sa phase cubique (phase haute température). Pour cela, on lui ajoute 8 % à 12 % en moles d'oxyde d'yttrium Y203 et 0,25 à 4 % en poids d'aides au frittage. Dans ce cas, le matériau ainsi constitué présente une température de solidus peu 25 élevée (bien inférieure à 2500 C) qui le rend impropre à son utilisation en tant que matériau réfractaire constitutif des fours de simulation précités. Il est à noter que des matériaux céramiques réfractaires à base de dioxyde de hafnium HfO2 comprenant 30 3 %, 5 % et 8 % en moles d'oxyde d'yttrium Y2O3 sont évoqués dans le document Severe Accidents Experiments : Development and Qualification of Advanced High refactory Materials - Ferrier et al. paper N 490 qui est le compte rendu d'un exposé donné à la conférence IYNC 2006 (International Youth Nuclear Congress 2006). Toutefois, ce 2910466 4 document ne décrit pas un procédé de fabrication avec suffisamment de détail pour permettre à l'homme du métier de réaliser de tels matériaux. En particulier, il ne donne aucun détail sur la composition particulière de la 5 solution aqueuse mise en oeuvre dans l'opération de granulation par pelletisation, composition qui seule permet d'obtenir un matériau céramique réfractaire qui résout les problèmes précités. 10 EXPOSE DE L'IN1ENTION Un des buts de l'invention est donc de réaliser un procédé de fabrication par métallurgie des poudres d'un matériau céramique réfractaire à base de dioxyde de hafnium Hf02 qui ne se fissure pas lors de cycles de 15 montée et de descente en température incluant l'intervalle 1500 C-1800 C. Un autre but de l'invention est de réaliser un procédé de fabrication par métallurgie des poudres d'un matériau céramique réfractaire à base de dioxyde de 20 hafnium Hf02 qui possède une température de solidus supérieure à 2500 C. L'invention a donc pour objet un procédé de fabrication par métallurgie des poudres d'un matériau céramique réfractaire comprenant : 25 - des grains de dioxyde de hafniam Hf02 de structure monoclinique, - des grains de dioxyde de hafnium Hf02 de structure cubique stabilisée par de l'oxyde d'yttrium Y203, l'oxyde d'yttrium Y203 représentant 0,5 à 8 en moles 30 par rapport au nombre total de moles de dioxyde de hafnium Hf02r - des pores ouverts qui ne sont pas interconnectés, - des pores fermés, le procédé comprenant les étapes successives suivantes : 2910466 5 (i) obtention d'un mélange sec d'une poudre de dioxyde de hafnium HfO2 et d'une poudre d'oxyde d'yttrium Y2O3r chacun de ces oxydes étant mélangé selon les proportions en moles dans lesquelles il se trouve dans le 5 matériau céramique, (ii) granulation par pelletisation du mélange sec sous agitation afin d'obtenir un mélange granulé, la granulation comprenant la pulvérisation dans le mélange sec d'une solution aqueuse comprenant, par rapport au 10 poids du mélange sec, 5 % en poids d'alcool polyvinylique (PVA) de masse moléculaire comprise entre 50000 et 90000 g/mol et 5 % en poids de polyéthylène glycol (PEG) de masse moléculaire comprise entre 180 et 420 g/mol, (iii) séchage du mélange granulé, 15 (iv) remplissage d'au moins un moule avec le mélange granulé, (v) pressage isostatique ou semi-isostatique du mélange granulé remplissant le moule afin d'obtenir un mélange compact, 20 (vi) frittage du mélange compact afin d'obtenir le matériau céramique réfractaire. Au sens de l'invention, la température de solidus, c'est-à-dire la température en-dessous de laquelle les dernières parties liquides du matériau en cours de 25 solidification se sont solidifiées, est considérée à pression atmosphérique. Avantageusement, elle est comprise entre 2500 C et 2800 C. Par ailleurs, on entend par pores fermés des pores ne communiquant pas avec la surface du matériau et 30 par pores ouverts des pores communiquant avec la surface du matériau, ces pores ouverts présentant en outre la particularité de ne pas être interconnectés. Par pressage isostatique, on entend l'application d'une pression uniforme, quelle que soit la direction 35 considérée, sur une poudre contenue dans un sac de 2910466 6 pressage flexible maintenu généralement par un moule support rigide. Par pressage semi-isotatique, on entend un pressage dans lequel un poinçon applique une pression uniaxiale sur 5 la surface la plus simple du mélange compact et une membrane flexible applique une pression isostatique sur l'autre face du mélange compact, soit la face de géométrie plus complexe. Le pressage isostatique et semi-isostatique sont 10 particulièrement, mais non exclusivement, adaptés à la réalisation de tubes. Le PVA et le PEG compris dans la solution aqueuse jouent respectivement le rôle de liant et de plastifiant. De façon générale, la répartition homogène d'une 15 faible quantité de poudre dans une autre est un problème délicat. Ce problème est d'autant plus compliqué qu'il y a ici une différence de densité entre ces deux poudres (densité HfO2 pur = 9,68; densité Y2O:3 pur = 5). Or, il est très important d'obtenir un mélange 20 homogène de ces deux poudres puisque l'augmentation de la teneur de Y2O3 dans une zone du matériau induit une importante diminution de la température de solidus dans cette zone et donc une fragilité de l'ensemble du matériau céramique qui impose son utilisaticn à des températures 25 inférieures à celles prévues. Après de nombreux essais, seule une étape de granulation par pelletisation associée à la solution aqueuse spécifique de l'invention s'est révélée apte à produire d'une part un mélange homogène des poudres de 30 HfO2 et de Y2O3 et d'autre part des granules denses ayant à la fois une tenue mécanique suffisante pour être manipulés et une déformation autorisant un aplatissement au cours de l'étape de pressage. Cela a permis d'obtenir après frittage un matériau céramique réfractaire non fissuré et 35 comprenant une porosité fermée. Sans vouloir être lié à 2910466 7 une quelconque théorie, cette porosité fermée, inattendue, peut être attribuée à l'effet Kirkendall propre au couple HfO2-Y2O3. Avantageusement, les pores ouverts du matériau 5 céramique réfractaire selon l'invention représentent quant à eux moins de 1 %, préférentiellement environ 0,5 %, du volume du matériau. Ces pores cuverts ne sont pas interconnectés, ce qui a pour effet qu'ils ne traversent pas le matériau céramique réfractaire. 10 Le caractère majoritairement fermé des pores ainsi que le fait que les pores ouverts ne sont pas interconnectés renforce l'étanchéité aux gaz du matériau céramique réfractaire selon l'invention et augmente la résistance chimique aux gaz et aux liquides en diminuant 15 la surface d'échange disponible. De façon inattendue, malgré la quantité significative de plastifiant contenue dans la solution aqueuse, à savoir 5 % en poids de polyéthylène glycol (PEG), un matériau céramique suffisamment dense a 20 également pu être obtenu, sa compacité ayant été mesurée comme étant supérieure à 85 %, en particulier comprise entre 96 % et 97 % pour un matériau réfractaire selon l'invention dans lequel le dioxyde de hafnium HfO2 cubique est stabilisé par 0,7 % à 1,5 % en moles d'oxyde d'yttrium 25 Y2O3. Avantageusement, ceci a pour effet que le matériau céramique selon l'invention présente une bonne tenue mécanique, en particulier jusqu'à 2600 C, et confine le plus possible les gaz générés par exemple lors des expériences de simulation précitées. Le caractère 30 majoritairement fermé des pores renforce également l'étanchéité aux gaz du matériau. Une des caractéristiques essentielles du matériau céramique réfractaire selon l'invention est la quantité particulière d'oxyde d'yttrium Y2O:3 qu'il contient, à 35 savoir une quantité de 0,5 % à 8 % en moles par rapport au 2910466 8 nombre total (monoclinique et cubique) de moles de dioxyde de hafnium HfO2_ Une telle quantité fait en sorte que le matériau est composite, à savoir qu'il comprend le dioxyde de hafnium Hf02 dans deux phases cristallines distinctes 5 et réparties dans l'ensemble du volume du matériau, à savoir une phase comprenant des grains à structure cubique et une phase comprenant des grains à structure monoclinique. De par ce caractère composite, le matériau n'est que partiellement stabilisé par la formation d'une 10 solution solide de structure cubique. Le caractère monoclinique des grains de dioxyde de hafnium Hf02 ou le caractère cubique des grains de dioxyde de hafnium Hf02 stabilisé par de l'oxyde d'yttrium Y203 peut être déterminé par diffraction des rayons X. 15 Ce caractère composite présente l'avantage à la fois i) d'éviter l'expansion volumique précitée et ii), de préserver au mieux une haute température de solidus, la plus proche possible de la température de fusion du dioxyde de hafnium Hf02 pur, ceci associé au fait que l'on 20 évite l'ajout d'aides au frittage. D'autres objets, caractéristiques et avantages de l'invention apparaîtront mieux à la lecture de la description qui suit, donnée à titre illustratif et non limitatif. 25 DESCRIPTION DETAILLEE DE L'INVENTION 1 - Fabrication par métallurgie des poudres d'un tube constitué de matériau céramique réfractaire comprenant 3 % en moles de Y203 et dont la paroi est d'une épaisseur 30 inférieure à 10 mm. 1.1 -Mélange à sec des poudres de Hf02 et Y2O3, Afin de réaliser un matériau céramique réfractaire à base de Hf02 comprenant 3 % en moles de Y203, on a mélangé 96,79 g d'une poudre de Hf02 et 3,21 cg d'une poudre de Y203 2910466 9 représentant respectivement 97 % en moles et 3 % en moles du mélange final. La poudre de dioxyde de hafnium HfO2, fournie par la Société CEZUS (France), avait les caractéristiques 5 suivantes : - Surface spécifique (BET) = 12,99 m2/g - Taille des particules denses (BET) = 47,6 nm, calculée d'après la surface spécifique en supposant que les grains étaient sphériques. 10 - Taille moyenne de grains = 2 pm, mesurée par voie humide avec un granulomètre laser après ajout d'un dispersant qui était le polyméthacrylate d'ammonium (vendu sous le nom de DARWAN C). - Système cristallin : essentiellement monoclinique. 15 La Surface Spécifique (BET) et la taille des particules denses (BET) sont déterminées par adsorption d'azote conformément à la norme ISO 9277:1995 établie à partir de la méthode BRUNAUER-EMMETT--TELLER. La poudre d'oxyde d' yttrium Y2O3, fournie par la 20 Société PIDC (USA), avait les caractéristiques suivantes : - Densité = 5,01. - Surface spécifique (BET) = 2,38 m2/g. - Taille des particules denses (BET) = 0,5 pm, calculée d'après la surface spécifique en supposant que les 25 grains étaient sphériques. - Taille moyenne de grains = 3 pm, mesurée par voie humide avec un granulomètre laser après ajout de dispersant DARWAN C. Les poudres ont été mélangées à sec à l'aide d'un 30 mélangeur planétaire de type Turbula pendant un temps minimum de 20 minutes. 1.2 - Granulation par pelletisation. Afin de réaliser la granulation par pelletisation du mélange sec de poudres, son agitation a été poursuivie à 2910466 10 l'aide du mélangeur Turbula tout en pulvérisant progressivement dans le mélange sec de poudres une solution aqueuse comprenant de l'alcool polyvinylique (PVA) de masse moléculaire comprise entre 50000 et 90000 5 g/mol et du polyéthylène glycol 300 (PEG 300), la quantité de PVA et la quantité de PEG pulvérisées représentant chacune 5 % en poids par rapport au poids du mélange sec de poudres. Au sens de l'invention, le PEG 300 est un 10 polyéthylène glycol de masse moléculaire comprise entre 285 et 315 g/mol. 1.3 - Séchage. Le mélange granulé obtenu a été séché à l'étuve à 50 C jusqu'à ce que les granules soient sèches, soit dans 15 le cas présent au bout de 20 minutes. Une température de séchage comprise entre 40 C et 60 C peut également convenir. Elle permet de ne pas trop durcir le liant (PVA), ce qui rendrait les granules incompressibles lors du pressage. 20 1.4 - Tamisage. Le mélange granulé et séché a ensuite été introduit dans une tamiseuse automatique pour subir un double tamisage afin qu'il ne contienne plus que des granules dont la taille était comprise entre 60 et 250 pm. Cette 25 taille de granules est suffisamment grosse pour présenter de bonnes propriétés d'écoulement permettant le bon remplissage du moule. Elle est par ailleurs suffisamment petite pour que les granules n'induisent pas de défaut de pressage, tel que par exemple un manque local du mélange 30 qui peut être à l'origine d'un macro-pore non-éliminable lors du frittage. 1.5 - Pressage. Afin d'obtenir un mélange compact, un moule pour pressage semi-isostatique de tubes cylindriques 35 circulaires a été utilisé. Ce moule était composé de trois 2910466 11 éléments principaux : i) un corps métallique troué (moule support), ii) une gaine plastique souple en polyuréthanne de longueur = 750 mm et de diamètre intérieur = 15,5 mm et iii) un mandrin cylindrique en métal de longueur = 600 mm 5 de diamètre = 9 mm. Le corps métallique était troué pour permettre au fluide (mélange d'eau et d'huile classiquement utilisé dans de telles presses) d'appliquer une pression uniforme sur la gaine plastique en polyuréthanne. 10 Le dioxyde de hafnium HfO2 contenu dans le mélange granulé étant très acide, il peut oxyder l'acier ordinaire constituant le mandrin, ce qui peut provoquer sa détérioration, des difficultés de démoulage ou une pollution par le fer du mélange compact. Afin d'éviter une 15 telle oxydation, toute la surface du mandrin métallique a été recouverte de 10 pm d'une première couche de nickel chimique, puis de 10 pm d'une seconde couche de polytétrafluoroéthylène (téflon). Puis, le mélange des poudres granulées a été 20 introduit entre le mandrin métallique et la gaine plastique. Afin d'améliorer le taux de compaction de la poudre, le remplissage du moule a été effectué lentement et sur une table vibrante, ceci afin d'éviter d'introduire des défauts non éliminables lors du frittage. 25 Le mélange des poudres granulées a ensuite été soumis au cycle de pressage suivant : - augmentation de la pression selon une vitesse de 1,5 MPa/s pour atteindre une pression maximum de 200 MPa qui a été maintenue pendant 120 s, 30 - diminution de la pression selon une vitesse de 0,2 MPa/s afin d'atteindre la pression atmosphérique. Alternativement, l'augmentation de la pression pour atteindre la contrainte de mise en forme palier peut être effectuée selon au moins une vitesse comprise entre 0,5 et 2910466 12 2,5 Mpa/s, la contrainte de mise en forme palier peut être maintenue pendant une durée comprise entre 60 s et 180 s, la diminution de la pression afin d'atteindre la pression atmosphérique peut être effectuée selon au moins une 5 vitesse comprise entre 0,1 et 1 Mpa/s. Lors du pressage, le mélange granulé était comprimé entre le mandrin fixe et la gaine flexible. Lorsque le tube cylindrique compact a une paroi d'épaisseur inférieure à 10 mm, la pression maximum est 10 d'au moins de 200 MPa afin d'obtenir un matériau suffisamment compact et ne doit en tous cas pas excéder 250 MPa afin de prévenir toute fissuration du matériau après frittage. A l'issue de ce pressage, on a obtenu un tube 15 compact aux dimensions suivantes : longueur = 600 mm, diamètre externe = 12 mm et diamètre interne = 9 mm. 1.6 - Frittage. Le tube compact a été frittée sous air selon le cycle suivant : montée en température selon une vitesse de 20 5 C/min jusqu'à une température de 1600 C maintenue pendant un palier de 1 heure, puis descente en température suivant l'inertie du four. Avantageusement, le tube compact présentant une paroi d'épaisseur inférieure à 10 mm, le liant (PVA) et le plastifiant (PEG) ont été 25 éliminés du mélange compact par pyrolyse lors de l'étape de frittage. Après frittage, on a obtenu un tube cylindrique de section circulaire en matériau céramique réfractaire de diamètre extérieur de 8,3 mm et de diamètre intérieur de 30 6,8 mm. A noter que d'autres tubes cylindriques à section non circulaires, par exemple elliptiques, pourraient aussi être élaborés, seuls les tubes cylindriques présentant des arrêtes étant peu à même d'être réalisés par pressage semi-isostatique ou isostatique. 2910466 13 Différents cycles de frittage sous air ont été testés pour évaluer l'influence de la température et du temps de palier sur la compacité et. la porosité ouverte. Ces tests ont permis de déterminer qu'un cycle de frittage 5 qui peut également convenir comprend le chauffage du mélange compact à une température comprise entre 1550 C et 1650 C, pendant une durée comprise entre 30 et 90 minutes. Si de telles conditions ne sont pas respectées un taux de porosité ouverte peu propice au confinement de gaz peut 10 être obtenu. Par ailleurs, d'autres tests ont permis de mettre en évidence que pour un même cycle de frittage, plus la teneur d'oxyde d' yttrium Y203 retrait au frittage est grand 15 laquelle le mélange compact élevée (900 C pour un mélange compact de Hf02 pur contre de Hf02 comprenant 8% en de solidus du 20 matériau céramique réfractaire de l'invention doivent être comprises entre 2500 C et 2800 C. Pour obtenir ce matériau avec une compacité suffisante, on s'attend donc à appliquer une température de frittage élevée, en tous cas bien supérieure à la limite pouvant être atteinte par les 25 fours de frittage standards qui rie dépassent pas en général 1700 C à 1800 C. Même si d'autres fours peuvent produire des températures supérieures à 1800 C., ils travaillent généralement sous atmosphère contrôlée et sont peu 30 développés en industrie. Ces fours utilisent le plus souvent des éléments chauffants et des matériaux réfractaires en carbone. Or le carbone interagit avec le dioxyde de hafnium HfO2, ce qui rend impropre l'utilisation de tels fours pour fritter un mélange de poudres 35 comprenant du HfO2. est importante moins le et plus la température à commence à densifier est 1200 C pour un mélange compact moles de Y203). Avantageusement, les températures 2910466 14 De façon inattendue, bien que l'étape de frittage selon l'invention comprenne un chauffage à des températures voisines de 1600 C, elle permet néanmoins d'obtenir un matériau céramique de compacité suffisante et 5 de porosité essentiellement fermée. Cela autorise par ailleurs l'emploi de fours standards et donc évite toute interaction néfaste avec le carbone. Il est à noter que les pores ouverts du matériau selon l'invention se sont révélés être des pores ouverts 10 non traversants, c'est à dire que ces pores, contenus dans la paroi du tube cylindrique, étaient de dimension suffisamment réduites pour que le volume externe et le volume interne du tube ne communiquent pas, assurant ainsi une totale perméabilité entre ces deux volumes. Cela 15 renforce donc le confinement des gaz recherché pour des pièces de fours de simulation. 1.7 - Usinage-rectification. Afin de réaliser une pièce de structure d'un four de simulation, le tube de matériau céramique réfractaire 20 obtenu à l'étape précédente a été rectifié aux dimensions voulues par usinage. L'usinage n'a créé aucune fissure au niveau du matériau. 2 - Fabrication par métallurgie des poudres d'un tube cylindrique constitué de matériau céramique réfractaire 25 comprenant 3 en moles de Y203 et dont la paroi est d'une épaisseur supérieure à 10 mm. Afin de tenir compte de problèmes spécifiques rencontrés lors de la fabrication d'un mélange compact de géométrie telle qu'il présente une epaisseur supérieure à 30 10 mm selon au moins un plan de coupe, le protocole opératoire précédent a été modifié afin de réaliser un tube cylindrique dont la paroi était d'épaisseur supérieure à 10 mm. 2.1 - Cycle de pressage. 2910466 15 La presse semi-isotatique comprenait une gaine en polyuréthanne de longueur = 30 mm et de diamètre intérieur = 60 mm, ainsi qu'un mandrin cylindrique en métal de longueur = 125 mm et de diamètre = 20,8 mm. 5 Afin d'obtenir un matériau céramique réfractaire à la fois dense (c'est à dire de compacité supérieure à 85 %), sans défaut d'empilement et ne se fissurant pas, le cycle de pressage de l'exemple précédent a été modifié en appliquant une pression maximum de 100 MPa et en réalisant 10 la diminution de cette pression en deux étapes afin qu'elle soit plus progressive. Le protocole utilisé était ainsi le suivant : augmentation de la pression selon une vitesse de 1,5 MPa/s pour atteindre la pression maximum de 100 MPa qui 15 a été maintenue pendant 120 s, diminution de cette pression selon une vitesse de 0,5 MPa/s afin d'atteindre une pression intermédiaire de 30 MPa, puis poursuite de la diminution de la pression selon une vitesse de 0,2 MPa/s afin d'atteindre la 20 pression atmosphérique. Alternativement, la diminution de la contrainte de mise en forme palier peut être effectuée selon une vitesse comprise entre 0,2 et 1 Mpa/s afin d'atteindre une pression intermédiaire de 30 Mpa et la diminution de la 25 pression intermédiaire peut être effectuée selon une vitesse comprise entre 0,1 et 0,5 Mpa/s afin d'atteindre la pression atmosphérique. La pression maximum peut être au moins de 80 MPa afin d'obtenir un matériau suffisamment compact et ne doit 30 en tous cas pas excéder 100 MPa afin de prévenir toute fissuration du matériau après frittage. A l'issue de ce pressage, on a obtenu un tube cylindrique compact de section circulaire aux dimensions 2910466 16 suivantes : longueur = 130 mm, diamètre externe = 48 mm et diamètre interne = 20,8 mm. 2.2 - Déliantage. Entre l'étape de pressage et l'étape de frittage, 5 une étape de déliantage a été ajoutée pour permettre une élimination de la quantité importante (due à l'épaisseur importante du tube) du liant (PVA) et du plastifiant (PEG) contenus dans le tube compact. Cette élimination doit être suffisamment progressive afin d'éviter toute fissuration 10 du matériau céramique réfractaire lors de l'étape de frittage. L'étape de déliantage comprenait l'augmentation de la température du tube compact selon une vitesse de 0,2 C/min (vitesse pouvant être comprise entre 0,1 et 15 0,5 C/min) jusqu'à atteindre une température de 600 C (température pouvant être comprise entre 550 et 650 C) maintenue pendant 2 heures (durée pouvant être comprise entre 1 et 3 heures). 2.3 - Ouverture du tube cylindrique. 20 Comme cela est courant lors de la réalisation d'un tube cylindrique par pressage semiisostatique ou isostatique, le mélange granulé a été ajouté en excès afin de réaliser un bouchon au-dessus du mandrin et obtenir après frittage un tube cylindrique fermé à une de ses 25 extrémités, c'est à dire un tube cylindrique en forme de creuset. Le tube cylindrique fermé compact obtenu après pressage présentait toutefois un défaut de géométrie à chacune de ses extrémités, à savoir que chaque extrémité présentait un élargissement par rapport au diamètre moyen 30 du tube cylindrique (cet évasement est couramment appelé patte d'éléphant dans le domaine des céramiques). Ce défaut est couramment observé lorsque la gaine est mal adaptée au corps métallique troué. Il engendre de fortes contraintes durant le déliantage et le frittage, et peut 2910466 17 provoquer une fissuration du tube en matériau céramique réfractaire obtenu après frittage. Afin d'éviter cette fissuration, entre l'étape de pressage et l'étape de déliantage, le tube cylindrique 5 compact a été découpé transversalement à sec à chaque extrémité de telle sorte qu'il ne présente plus ces évasements et que le diamètre du tube soit sensiblement le même sur toute sa longueur. Ilressort clairement de la description ci-dessus 10 que le procédé spécifique de l'invention permet de fabriquer une pièce en matériau céramique réfractaire qui ne se fissure pas lors de cycles de montée et de descente en température incluant l'intervalle 1500 C-1800 C et qui possède une température de solidus supérieure à 2500 C. REVENDICATIONS 1) Procédé de fabrication par métallurgie des poudres d'un matériau céramique réfractaire comprenant : des grains de dioxyde de hafnium Hf02 de structure monoclinique, des grains de dioxyde de hafnium Hf02 de structure cubique stabilisée par de l'oxyde d'yttrium Y203r ledit oxyde d'yttrium Y203 représentant 0,5 % à 8 % en moles par rapport au nombre total de moles de dioxyde de hafnium Hf02r des pores ouverts qui ne sont pas interconnectés, des pores fermés, ledit procédé comprenant les étapes successives suivantes : (i) obtention d'un mélange sec d'une poudre de dioxyde de hafnium Hf02 et d'une poudre d'oxyde d'yttrium Y203r chacun de ces oxydes étant mélangé selon les proportions en moles dans lesquelles il se trouve dans ledit matériau céramique, (ii) granulation par pelletisation dudit mélange sec sous agitation afin d'obtenir un mélange granulé, ladite granulation comprenant la pulvérisation dans ledit mélange sec d'une solution aqueuse comprenant, par rapport au poids dudit mélange sec, 5 % en poids d'alcool polyvinylique (PVA) de masse moléculaire comprise entre 50000 et 90000 g/mol et 5 % en poids de polyéthylène glycol (PEG) de masse moléculaire comprise entre 180 et 420 g/mol, (iii) séchage dudit mélange granulé, 2910466 19 (iv) remplissage d'au moins un moule avec ledit mélange granulé, (v) pressage isostatique ou semi-isostatique dudit mélange granulé remplissant ledit moule afin d'obtenir un 5 mélange compact, (vi) frittage dudit mélange compact afin d'obtenir ledit matériau céramique réfractaire. 2) Procédé de fabrication par métallurgie des 10 poudres selon la revendication 1, caractérisé en ce que ledit pressage comprend les étapes successives suivantes : l'augmentation de la pression pour atteindre ladite contrainte de mise en forme palier, selon au moins une vitesse comprise entre 0,5 et 2,5 Mpa/s, et 15 préférentiellement égale à 1,5 MPa/s, le maintien de ladite contrainte de mise en forme palier pendant une durée comprise entre 60 s et 180 s, et préférentiellement égale à 120 s, - la diminution de la pression afin d'atteindre la 20 pression atmosphérique, selon au moins une vitesse comprise entre 0,1 et 1 Mpa/s, et préférentiellement égale à 0,2 MPa/s. 3) Procédé de fabrication par métallurgie des 25 poudres selon la revendication 2, caractérisé en ce que ladite contrainte de mise en forme palier est comprise entre 200 et 250 MPa, et préférentiellement égale à 200 MPa. 30 4) Procédé de fabrication par métallurgie des poudres selon la revendication 2, caractérisé en ce que ladite contrainte de mise en forme palier est comprise entre 80 et 150 MPa, et préférentiellement égale à 100 MPa. 2910466 20 5) Procédé de fabrication par métallurgie des poudres selon la revendication 2 combinée à la revendication 4, caractérisé en ce que ladite diminution 5 de la pression comprend : la diminution de ladite contrainte de mise en forme palier selon une vitesse comprise entre 0,2 et 1 Mpa/s, et préférentiellement égale à 0,5 MPa/s afin d'atteindre une pression intermédiaire de 30 MPa, puis 10 la diminution de ladite pression intermédiaire selon une vitesse comprise entre 0,1 et 0,5 Mpa/s, et préférentiellement égale à de 0,2 MPa/s afin d'atteindre la pression atmosphérique. 15 6) Procédé de fabrication par métallurgie des poudres selon la revendication 4 ou 5, caractérisé en ce qu'entre ladite étape de pressage et ladite étape de frittage, on effectue une étape de déliantage comprenant l'augmentation de la température dudit mélange compact 20 selon une vitesse comprise entre 0,1 et 0,5 C/min, de préférence égale à 0,2 C/min, jusqu'à atteindre une température comprise entre 550 et 650 C, de préférence égale à 600 C, pendant une durée comprise entre 1 et 3 heures, de préférence égale à 2 heures. 25 7) Procédé de fabrication par métallurgie des poudres selon l'une quelconque des revendications 4 à 6 caractérisé, en ce que ledit mélange compact est un tube cylindrique compact et en ce qu'après ladite étape de 30 pressage et avant ladite étape de frittage ou de déliantage, ledit tube est découpé transversalement de telle sorte qu'il le présente plus d'évasement à ses extrémités. 2910466 21 8) Procédé de fabrication par métallurgie des poudres selon l'une quelconque des revendications précédentes caractérisé, en ce qu'avant ladite étape de remplissage, on recouvre d'une première couche de nickel 5 chimique puis d'une seconde couche de polytétrafluoroéthylène, la surface de tout élément métallique dudit moule destinée à venir en contact avec ledit mélange granulé lors de ladite étape de pressage. 10 9) Procédé de fabrication par métallurgie des poudres selon l'une quelconque des revendications précédentes, caractérisé en ce que ladite solution comprend par rapport au poids dudit mélange sec 5 % en poids d'alcool polyvinylique (PVA) de masse moléculaire 15 comprise entre 50000 et 90000 g/mol et 5 % en poids de polyéthylène glycol de masse moléculaire comprise entre 285 et 315 g/mol (PEG 300). 10) Procédé de fabrication par métallurgie des 20 poudres selon l'une quelconque des revendications précédentes, caractérisé en ce que lesdites étapes (i) de mélange et/ou (ii) de granulation sont réalisées sous agitation à l'aide d'un mélangeur Turbula desdites poudres et/ou dudit mélange sec. 25 11) Procédé de fabrication par métallurgie des poudres selon l'une quelconque des revendications précédentes, caractérisé en ce que ledit séchage comprend le chauffage dudit mélange à une température comprise 30 entre 40 C et 60 C, préférentiellement égale à 50 C. 12) Procédé de fabrication par métallurgie des poudres selon l'une quelconque des revendications précédentes, caractérisé en ce qu'après ladite étape de séchage et avant ladite étape de pressage, ledit mélange 2910466 22 granulé est tamisé afin qu'il ne contienne plus que des granules dont la taille est comprise entre 60 et 250 pm. 13) Procédé de fabrication par métallurgie des 5 poudres selon l'une quelconque des revendications précédentes, caractérisé en ce que ledit frittage comprend le chauffage dudit mélange compact à une température comprise entre 1550 C et 1650 C, de préférence égale à 1600 C, pendant une durée comprise entre 30 et 90 minutes, 10 de préférence égale à 60 minutes. 14) Procédé de fabrication par métallurgie des poudres selon l'une quelconque des revendications précédentes, caractérisé en ce qu'après ladite étape de 15 frittage, il comprend en outre une étape d'usinage (vii) dudit matériau céramique réfractaire. 15) Application du procédé selon la revendication 3, dans lequel ledit mélange compact est un tube cylindrique 20 compact dont la paroi présente une épaisseur inférieure à 10 mm. 16) Application du procédé selon l'une quelconque des revendications 4 à 7, dans lequel ledit mélange 25 compact est un tube cylindrique compact dont la paroi présente une épaisseur supérieure à 10 mm.